(57)【要約】【課題】電気光学効果を有する材料の電界方向に屈折率変化を効率よく利用することが可能な光スイッチを提供すること。【解決手段】電気光学（ｅｌｅｃｔｒｏ−ｏｐｔｉｃ  ｅｆｆｅｃｔ）を有する材料でなる欠陥層１４と、欠陥層１４の両側に配置された透明電極１３と、透明電極１３を挟持するように配置された誘電体多層膜１２と、を基板１１上に形成したキャビティーを有し、透明電極１３に対してＰ波の入射光を所定の斜入射角で入射する。【選択図】        図２
2006330274.tif 000002
【特許請求の範囲】
【請求項１】
電気光学材料でなる欠陥層と、
前記欠陥層の両側に配置された透明電極と、
前記透明電極を挟持するように配置された誘電体多層膜と、
を基板上に形成したキャビティーを有し、
前記透明電極に対してＰ波の入射光を所定の斜入射角で入射することを特徴とする光スイッチ。
【請求項２】
前記斜入射角は、下記式を満足することを特徴とする請求項１に記載の光スイッチ。
【請求項３】
前記欠陥層に用いる電気光学材料は、セラミックスであることを特徴とする請求項１または２に記載の光スイッチ。
【請求項４】
前記電気光学材料は、ＰＬＺＴであることを特徴とする請求項３に記載の光スイッチ。
【請求項５】
前記入射光の波長が青、赤、緑であることを特徴とする請求項１〜４のいずれか一つに記載の光スイッチ。
【請求項６】
少なくとも、
レーザー光を出射するレーザー光源と、
画像信号に応じて前記レーザー光をＯＮ／ＯＦＦさせる請求項１〜５のいずれか一つに記載の光スイッチと、
前記光スイッチからのレーザ光を所定の面に結像するレンズと、
当装置全体に電源を供給するバッテリーと、
を備えたことを特徴とするプロジェクター。
【発明の詳細な説明】
【技術分野】
【０００１】
本発明は、電気光学効果（ｅｌｅｃｔｒｏ−ｏｐｔｉｃ  ｅｆｆｅｃｔ）を有する材料を用いた光スイッチおよびプロジェクターに関するものである。
【背景技術】
【０００２】
従来、レーザースキャン型のプロジェクターやそれに類する光学系を含む装置において、光スイッチは重要な部品である。一般的には半導体レーザーの直接変調を利用してきたが、緑や青といった波長のレーザーにはＳＨＧ（ｓｅｃｏｎｄ  ｈａｒｍｏｎｉｃ  ｇｅｎｅｒａｔｉｏｎ，第２高調波発生）が使われ、そのため外部変調器が必要とされていた。従来はＡＯＭ（音響光学素子）やＰＬＺＴの偏光を利用した光シャッターなどの外部変調器を用いていた。ＡＯＭは弾性波を利用して回折格子をつくり、光を回折することでスイッチングを行なうものである。
【０００３】
一方、液晶を誘電体多層膜に挟んだ構造の光スイッチが研究されている。たとえば、誘電体多層膜は屈折率の異なる誘電体を周期的に積層したものでＳｉＯ2、Ｔｉ０2などの屈折率差が大きいペアが利用されている。この誘電体の厚みをコントロールすることで、任意の波長の光を反射する反射膜として機能する。この誘電体多層膜の間に欠陥層として、周期性を乱す層を入れることで、任意の波長だけを透過するフィルターとしての機能を有する。これはバンドパスフィルターなどとして通信分野で利用されている。この欠陥層として液晶を用い、電圧印加によって、光学的な厚みをコントロールすることが研究されている。
【０００４】
誘電体多層膜に電気光学材料を挟みこんだバンドパスフィルターが開示されている（たとえば、特許文献１、２参照）。このバンドパスフィルターは入射光の波長選択を行うデバイスであり、変調器の機能は有していない。バンドパスフィルターは様々な波長の入射光を振り分けるルーターの役割をする。
【０００５】
また、ほぼ同じ形態で、誘電体多層膜の間に半導体を挟んだ系が有る（たとえば、特許文献３参照）。半導体の場合には、高速に反応ができることや薄膜などが精度よく作製できるといったメリットがある。
【０００６】
また、電気光学材料を用いていないパッシブ型のバンドパスフィルターでは、入射角を制御して、透過スペクトルを制御する方法が行われている（たとえば、特許文献４参照）。
【０００７】
ところで、ＰＬＺＴなどの多結晶体セラミックにおける電気光学効果（ｅｌｅｃｔｒｏ−ｏｐｔｉｃ  ｅｆｆｅｃｔ）は、電圧を印加した方向に大きく屈折率を変える。つまり、図３に示すような構成をとった場合、電気光学定数はそれぞれ方向によって異なり、電界に垂直なＲ３は非常に大きいが、電界に平行なＲ１，Ｒ２は非常に小さい。垂直入射では入射した光が感じる屈折率変化はＲ１，Ｒ２であることから、屈折率変化を大きくとる必要があり印加電圧を押し上げている。ＫＴＮ結晶やＬＮ（ニオブ酸リチウム）など屈折率変化がＲ２，Ｒ１方向に大きく取れる材料もある。なお、ＫＴＮ結晶とは、カリウム（Ｋ）、タンタル（Ｔａ）、ニオブ（Ｎｂ）と酸素（Ｏ）とからなる透明な光学結晶である。
【０００８】
また、電気光学材料にはＬＮ（ニオブ酸リチウム）、ＬＴ（タンタル酸リチウム）、ＢａＴｉＯ（チタン酸バリウム単結晶）などがあるが、結晶であるそれらの材料は一般的に引き上げ法によって作製される。引き上げ法による方法では、製造コストが高くなるなどの問題がある。また、結晶方位が決まっているため、その方向に高い精度で配置する必要があった。
【０００９】
さて、プロジェクターを懐中電灯レベルの小型化するには、発熱および光量の不足が問題である。現在利用されている大型のプロジェクターでは、変調素子として液晶もしくはＤＭＤ（デジタル・マイクロミラー・デバイス）があり、光源としては白色光源が一般的に用いられる。白色光源を利用してカラー画像を形成するにはカラーフィルターを用いる必要がある。そのため、フィルターでの光量の低下および発熱が問題となっている。液晶を変調素子として用いたプロジェクターは、偏光板を介するため、その偏光板でも光量の低下および発熱が問題となっている。カラーフィルターを利用しないで、発熱の問題を解決する方法として、タイムシーケンシャル法がある。光源から出てくる光を時間毎に３色交互に変化させ、その色に対応した画素を表示する方法であるが、それには液晶デバイスの応答速度が遅く、滑らかな動画か難しい。ＭＥＭＳ技術を利用したＤＶＤでは応答速度は十分にとれるが、反射型であるため、小さな光学系が組むことができない。このような状況で、小型プロジェクターとして、レーザービームをスキャンして画像を形成する方法がもっとも有力であると考えられる。
【００１０】
【特許文献１】特開２００３−２０７７５３号公報
【特許文献２】特開２００３−２３３０４６号公報
【特許文献３】特開平７−６４２７７号公報
【特許文献４】特開２００４−１４７２４７号公報
【発明の開示】
【発明が解決しようとする課題】
【００１１】
しかしながら、ＡＯＭを用いた光学系にあっては、弾性波を発生させる素子が発熱することから、大きな冷却装置が必要とされ、非常にコストの高い部品であった。また、ＰＬＺＴを用いたシャッターでは、光がＰＬＺＴで偏光することを利用してスイッチングを行なう。このシャッターでは、偏光を利用することで光の利用効率が５０％となるほか、光吸収があるなどの課題が多い。
【００１２】
また、欠陥層として液晶を用い、電圧印加によって、光学的な厚みをコントロールする場合、液晶でのスイッチングでは、駆動速度が５０ｕｓｅｃ程度であり、速度の面で課題があった。
【００１３】
また、特許文献１、２に開示されているバンドパスフィルターは、入射光の波長選択を行うデバイスであり、変調器の機能は有していない。バンドパスフィルターは様々な波長の入射光を振り分けるルーターの役割をする。そのため、入射光の波長は通信のシステムで決められ、バンドパスフィルターからの制限をかけることは行えない。また、入射角を垂直方向に固定する方法がとられてきた。実装が簡便であり、単純な系であることから、入射光の方向として、垂直方向に固定している。
【００１４】
また、特許文献３に開示されている半導体の場合には、高速に反応ができることや薄膜などが精度よく作製できるといったメリットがある。しかし、半導体では、入射光の波長に自由度がなく、誘電体多層膜部分を半導体によって作製しなくては、欠陥層が作製できないという問題がある。半導体での周期構造では屈折率差がとれないことから、シャープな透過率スペクトルが作れないなどの問題があった。
【００１５】
また、特許文献４の電気光学材料を用いていないパッシブ型のバンドパスフィルターは、アクティブに入射角を制御する方法であるが、反応時間が遅く、これを利用して光スイッチを構成することは困難であった。
【００１６】
また、ＫＴＮ結晶やＬＮ（ニオブ酸リチウム）など屈折率変化がＲ２，Ｒ１方向に大きく取れる材料の場合。ＬＮ（ニオブ酸リチウム）は電気光学定数が小さく１次の電気光学定数として、１０ｐｍ／Ｖ程度である。このような数値では印可電圧として数ｋｖ程度必要であり、実際のデバイスとして利用することができない。また、ＫＴＮの電気光学定数は１次換算で１０００ｐｍ／Ｖと非常に大きいが量産化するに至っていないので、コストが高くなる。ＰＬＺＴなどＲ３の大きな電気光学材料を用い、低電圧でスイッチングすることが望まれる。なお、ＫＴＮ結晶とは、カリウム（Ｋ）、タンタル（Ｔａ）、ニオブ（Ｎｂ）と酸素（Ｏ）とからなる透明な光学結晶である。したがって、電気光学材料の電界方向に屈折率変化を効率よく利用する方法が必要となる。
【００１７】
また、ＬＮ（ニオブ酸リチウム）、ＬＴ（タンタル酸リチウム）、ＢａＴｉＯ（チタン酸バリウム単結晶）などの場合、引き上げ法による方法では、製造コストが高くなるなどの問題がある。また、結晶方位が決まっているため、その方向に高い精度で配置する必要がある。透明度が高く、電気光学定数の高い材料が必要であった。
【００１８】
また、赤色の波長であれば、ＬＤ（レーザダイオード）の直接変調が可能であるが、青、緑はＳＨＧを介することで高速変調が不可能となる。このため、青、緑には外部変調器が必要となる。しかし、従来の光スイッチでは小型化や消光比などに問題があった。
【００１９】
プロジェクターを懐中電灯レベルの小型化するには、レーザービームをスキャンして画像を形成する方法がもっとも有力であると考えられるが、レーザーをスキャンするには変調をレーザー光に付加しなければならい。特に青、緑のレーザー光はＳＨＧで形成されているため、外部変調器が必要である。従来のＡＯＭ変調器では大きすぎ小型のプロジェクターが作製することができなかった。
【００２０】
本発明は、上記に鑑みてなされたものであって、電気光学材料の電界方向に屈折率変化を効率よく利用することが可能な光スイッチを提供することを第１の目的とする。
【００２１】
また、光スイッチの製造コストが安く、かつ結晶方位に対応可能な製造方法を可能とすることを第２の目的とする。また、光スイッチが透明度が高く、かつ電気光学定数の高い材料を利用可能にすることを第３の目的とする。また、青、緑、赤のそれぞれの波長に対応した光スイッチを実現することを第４の目的とする。また、発熱および光量の不足を解消した超小型のプロジェクターを提供することを第５の目的とする。
【課題を解決するための手段】
【００２２】
上述した課題を解決し、目的を達成するために、請求項１にかかる発明は、電気光学材料でなる欠陥層と、前記欠陥層の両側に配置された透明電極と、前記透明電極を挟持するように配置された誘電体多層膜と、を基板上に形成したキャビティーを有し、前記透明電極に対してＰ波の入射光を所定の斜入射角で入射することを特徴とする。
【００２３】
この発明によれば、電気光学効果を有する材料を誘電体多層膜で挟んだ光スイッチにおいて、入射角を規定した光スイッチとすることで、スイッチングは欠陥層の電気光学効果によって屈折率変化を起こし、キャビティー長を変調する。このとき入射光を斜入射でＰ波にすることよって、電気光学材料の電界方向に屈折率変化を効率よく利用することが可能になる。
【００２４】
また、請求項２にかかる発明は、前記斜入射角は、下記式を満足することを特徴とする。
【数１−１】
2006330274.tif 000003
【数１−２】
2006330274.tif 000004
【００２５】
この発明によれば、請求項１において、キャビティー長には電気光学効果、スネルの法則、電歪効果が影響することになるので、定式化して、計算することで所望のスイッチング特性に対し、必要な電界および入射角を決めることが可能になる。
【００２６】
また、請求項３にかかる発明は、前記欠陥層に用いる電気光学材料は、セラミックスであることを特徴とする。
【００２７】
この発明によれば、請求項１または２において、欠陥層に用いる電気光学材料をセラミックスとすることにより、様々な材料を焼結で簡単に作製することが可能になり、少量の場合には低コストが実現する。また、セラミックスで作られる材料は一般的に多結晶体であるので、それぞれの結晶での方位はさまざまな方向へ向いている。そのため、結晶の方位を気にすることなく、デバイスのレイアウトを作製することが可能になる。
【００２８】
また、請求項４にかかる発明は、前記電気光学材料は、ＰＬＺＴであることを特徴とする。
【００２９】
この発明によれば、請求項３において、欠陥層の電気光学材料としてＰＬＺＴを用いることにより、ＬＮなどと異なり屈折率変化が十分に大きくなる。また、屈折率変化が大きく取れることにより、それに対応した透過率のピーク移動量も大きくなる。また、この材料は有機材料ではなく無機系の材料であることから、光の照射に対する熱的変動が小さく安定性が高くなる。
【００３０】
また、請求項５にかかる発明は、前記入射光の波長が青、赤、緑であることを特徴とする。
【００３１】
この発明によれば、請求項１〜４のいずれか一つにおいて、光スイッチは欠陥層の厚さ、および誘電体多層膜の厚さを設計することで、青、緑、赤のそれぞれの波長に対応することが可能になる。
【００３２】
また、請求項６にかかる発明は、少なくとも、レーザー光を出射するレーザー光源と、画像信号に応じて前記レーザー光をＯＮ／ＯＦＦさせる請求項１〜５のいずれか一つに記載の光スイッチと、前記光スイッチからのレーザ光を所定の面に結像するレンズと、当装置全体に電源を供給するバッテリーと、を備えたことを特徴とする。
【００３３】
この発明によれば、請求項１〜５のいずれか一つに記載の光スイッチを用いてプロジェクターを構成することにより、発熱および光量の不足を解消した小型のプロジェクターを提供することが可能になる。
【発明の効果】
【００３４】
本発明（請求項１）にかかる光スイッチは、電気光学効果を有する材料を誘電体多層膜で挟んだ光スイッチにおいて、入射角を規定した光スイッチとすることで、スイッチングは欠陥層の電気光学効果によって屈折率変化を起こし、キャビティー長を変調する。このとき入射光を斜入射でＰ波にすることよって、電気光学材料の電界方向に屈折率変化を効率よく利用することができるという効果を奏する。
【００３５】
また、本発明（請求項２）にかかる光スイッチは、請求項１において、キャビティー長には電気光学効果、スネルの法則、電歪効果が影響することになるので、定式化して、計算することで所望のスイッチング特性に対し、必要な電界および入射角を決めることができるという効果を奏する。
【００３６】
また、本発明（請求項３）にかかる光スイッチは、請求項１または２において、欠陥層に用いる電気光学材料をセラミックスとすることにより、様々な材料を焼結で簡単に作製することができ、少量の場合には低コストが実現する。また、セラミックスで作られる材料は一般的に多結晶体であるので、それぞれの結晶での方位はさまざまな方向へ向いている。そのため、結晶の方位を気にすることなく、デバイスのレイアウトを作製することができるという効果を奏する。
【００３７】
また、本発明（請求項４）にかかる光スイッチは、請求項３において、欠陥層の電気光学材料としてＰＬＺＴを用いることにより、ＬＮなどと異なり屈折率変化が十分に大きくなる。また、屈折率変化が大きく取れるので、それに対応した透過率のピーク移動量も大きくなる。また、この材料は有機材料ではなく無機系の材料であることから、光の照射に対する熱的変動が小さく安定性が高くなるという効果を奏する。
【００３８】
また、本発明（請求項５）にかかる光スイッチは、請求項１〜４のいずれか一つにおいて、光スイッチは欠陥層の厚さ、および誘電体多層膜の厚さを設計することで、青、緑、赤のそれぞれの波長に対応することができるという効果を奏する。
【００３９】
また、本発明（請求項６）にかかるプロジェクターは、請求項１〜５のいずれか一つに記載の光スイッチを用いてプロジェクターを構成するため、発熱および光量の不足を解消した小型のプロジェクターを提供することができるという効果を奏する。
【発明を実施するための最良の形態】
【００４０】
以下に添付図面を参照して、この発明にかかる光スイッチおよびプロジェクターの最良な実施の形態を詳細に説明する。
【００４１】
（実施の形態）
[Ｐ波およびＳ波、および入射光の定義]
まず、Ｐ波およびＳ波の定義について図３および図４を参照し説明する。誘電体多層膜１２および透明電極１３は図に示されるＺ方向に積層され、電界方向はＺ方向となる。入射光はＹ方向に対し垂直であり、光軸はＸＺ平面上にあるとする(図４参照)。入射光は基板内の伝播する方向であり、入射角はＺ軸となす角として定義する。Ｓ波は図３に示す紙面にほぼ垂直方向としている。Ｐ波はそれに垂直な方向とする。ここではＰ波として、誘電体多層膜１２の電界方向に対し斜入射にし、かつ入射光をＰ波とすることで、電界方向にかかる屈折率変化Ｒ３を感じることができる。反対にＳ波を入射しても、屈折率変化を感じることはない。これにより、屈折率変化を感じた光はキャビティー長の変調を起こし、スイッチングを行なうことになる。
【００４２】
電気光学効果（ｅｌｅｃｔｒｏ−ｏｐｔｉｃ  ｅｆｆｅｃｔ）を有する材料を誘電体多層膜１２の反射層で挟んだ光スイッチ１０において、入射角を規定した光スイッチとした。スイッチングは欠陥層（電気光学材料）１４の電気光学効果によって屈折率変化を起こし、キャビティー長を変調することで行っている。入射光を斜入射でＰ波にすることよって、キャビティー長には電気光学効果、スネルの法則、電歪効果が影響することになる。それぞれを定式化して、計算することで所望のスイッチング特性に対し、必要な電界および入射角を決めることができる。まず、それぞれの式について順に説明する。
【００４３】
（１）透過スペクトル
屈折率の異なる数種類の誘電体薄膜１２を周期的に積層することで誘電体多層膜を得ることができる。この誘電体薄膜１２の厚さを入射光の波長λの１／４の光学長とすることで高い反射率の膜として機能する。このとき光学長としては、伝播する角度と屈折率を考慮する。この誘電体多層膜１２でつくられた反射層を２ペアもちい、１つの欠陥層（電気光学材料）１４を挟むように構成されているものがエタロンと呼ばれる。このエタロン構成では特定の波長のみを透過するバンドパスフィルターとして機能する。エタロンの透過スペクトルは一般的には以下のように書くことができる。また、共鳴波長付近の透過スペクトルは図５のようになる。また、透過スペクトルの計算式は以下に示すようになる。
【００４４】
【数２】
2006330274.tif 000005
【００４５】
なお、上記式における各記号は下記のとおりである。
Ｉ0：入射光量
Ｉ：透過光量
Ｒ:キャビティーを挟むミラーの反射率
ｎ:キャビティーの屈折率
ｄ:キャビティーの厚さ
θ：伝播角
【００４６】
透過スペクトルは波長によって変化するため、入射光の波長によって透過率が変化する。入射光の波長を固定して、透過スペクトルを数ｎｍ程度移動させることで、透過率は変化する。この変化を利用して入射光の光量を制御することができる。
消光比としては以下のように表すことができる。
【００４７】
ｋ＝Ｔ（λi）−Ｔ（λi＋λM））／Ｔ（λi）
【００４８】
（２）キャビティー長
透過スペクトルの式から分かるように、透過スペクトルはある周期をもって、最大値、最小値を繰り返す。透過率が最大値になる特定の波長は共鳴波長と呼ばれ、共鳴波長とキャビティー長とは以下の関係がある。キャビティー長が変化することで共鳴波長が移動し、それに影響される形で透過スペクトルは形状をほとんど変えることなく移動する。つまり、以下の式でキャビティー長が変化する量がわかれば、先の消光比の式でのλＭが定義でき、消光比を算出することができる。
【００４９】
ＬＬ＝ｍ  ×  λ0
λ0：共鳴波長
ｍ：次数
ＬＬ＝キャビティー長
【００５０】
ここでいうキャビティー長とは光が透過する際の距離であり、斜入射の場合にはその分を考慮する必要がある。また、キャビティー長は屈折率の関数にもなり、以下の式に示される。
【００５１】
ＬＬ＝ｎ(Ｅ,θ)  ×  Ｌ（Ｅ）／ｃｏｓ(ｎ(Ｅ,θ))
Ｌ（Ｅ,θ）：電気光学材料の電界垂直な方向の厚さ
ｎ（Ｅ,θ）：光伝播方向に垂直な方向の屈折率
θ：キャビティー内での伝播角度
【００５２】
屈折率および、電気光学効果材料の厚さ、伝播角度は印可電圧の関数となっている。電圧を印可することでそれぞれが変化し、キャビティー長を変え、透過スペクトルが移動することになる。
【００５３】
（３）電気光学効果（ｅｌｅｃｔｒｏ−ｏｐｔｉｃ  ｅｆｆｅｃｔ）
ｎz（Ｅ）＝ｎ0−１／２×Ｒ33×Ｅ2
ｎy＝ｎ0
ｎx＝ｎ0
Ｅ:電界
ｎ0：電気光学材料の屈折率（Ｅ＝０の場合、等方的）
ｎy：ｙ方向の電気光学材料の屈折率（＝ｎ０）
ｎz：ｚ方向の電気光学材料の屈折率
Ｒ33：２次の電気光学定数（電界方向の屈折率変化）
【００５４】
電気光学効果は印可電圧に対し、平行方向に大きくかかる。特にＰＬＺＴなどのセラミックではこの方向での電気光学効果が大きい。ｎz，ｎyに関してはＲ１，Ｒ２などが効いているが、その効果は非常に小さいため、ここでは無視する。
【００５５】
なお、ＰＬＺＴとは鉛（Ｐｂ），ランタン（Ｌａ）、ジルコン（Ｚｒ），チタン（Ｔｉ）を含む酸化物セラミックスである。このＰＬＺＴは、透明なセラミックスで光を透過する。このときＰＬＺＴにで電圧をかけると光の偏光の向きを変えることができる。偏光素子と組み合わせることで、光の透過／遮断といった光シャッターが実現する。
【００５６】
（４）電歪効果（Ｅｌｅｃｔｒｏｓｔｒｉｃｔｉｖｅ  ｅｆｆｅｃｔ）
Ｌ（Ｅ）＝（ｄ33  ×  Ｅ＋１）×  Ｌ0
ｄ33：電圧をかけた方向の圧電定数
Ｌ0：電圧が０Ｖのときの電気光学材料の厚さ
【００５７】
（５）伝播方向の屈折率
等方性の材料であっても、先の電気光学効果によって、屈折率がｎx＝ｎy≠ｎzとなり、複屈折をもつ材料となる。この材料の中を伝播角θで伝播する光が感じる屈折率は屈折率楕円体の式から以下の式で示すことができる。
【００５８】
【数３】
2006330274.tif 000006
θ：ＰＬＺＴ内での伝播角度
この屈折率は伝播角と電界の関数となる。
【００５９】
（６）伝播角の算出
伝播角は入射角によって大きく依存するが、欠陥層の屈折率にも影響を受ける。これは屈折率の異なる材料の界面で起きる屈折であり、これはスネルの法則（Ｓｎｅｌ`ｓ  ｌａｗ）で記述できる。
【００６０】
【数４】
2006330274.tif 000007
ｎsub：ＳｉＯ2基板の屈折率
θin：入射角
θ：ＰＬＺＴ内での伝播角度
【００６１】
ここで、ｎ(Ｅ,θ)は先の屈折率楕円体で算出したものを利用する。θはｎによって決まり、ｎはθによって決まる循環関数である。しかし、便宜的に、ｎ(Ｅ,θ)＝ｎ(０,θ）として近似することができる。この近似を利用して、スネルの法則を算出し、θを算出する。このθから屈折率楕円体を出す。
【００６２】
以上の式から計算される結果を図６に示す。図５に示した透過スペクトルの電圧ＯＮ／ＯＦＦでピーク位置が移動しているが、図６はその移動量を定量化したものである。横軸に示す印可電圧に対し、透過スペクトルピーク位置の波長移動量を縦軸に示したものである。印可電圧が小さい場合には電歪効果が大きく影響するため、プラス側に波長の移動量が示される。印可電圧を上げることで、電気光学効果が大きく現れ、λmを大きくすることは可能である。しかし、電圧をあげるには限界がある。
【００６３】
＜条件＞
電気光学材料の屈折率：ｎ0＝２．５
電気光学材料の電気光学定数
電界の垂直方向：Ｒ１＝０（ｍ2／Ｖ2）
電界の垂直方向：Ｒ２＝０（ｍ2／Ｖ2）
電界に水平方向：Ｒ３＝９Ｅ−１６（ｍ2／Ｖ2）
電歪効果：ｄ33＝３００ｐｍ／Ｖ
基板の屈折率：ｎsub＝１．４６
入射光の波長：λi＝６３３ｎｍ
電気光学材料の厚さＬ0＝１０ｕｍ
【００６４】
図７に示されるように波長の移動量は入射角度によっても大きく影響を受ける。そこで、入射角を大きくすることで、波長の移動量が大きい構成をとることが可能となる。
【００６５】
さて、この実施の形態では、欠陥層１４に用いる電気光学材料をセラミックとする。セラミックであれば、材料を燒結することで、様々な材料を簡単に作製することができる。そのため、少量であったりする場合には低コストで作製することができる。セラミックスで作られる材料は一般的に多結晶体であり、それぞれの結晶での方位はさまざまな方向へ向いている。そのため、結晶の方位を気にすることなく、デバイスのレイアウトを作製することができる。
【００６６】
また、光スイッチ１０における欠陥層１４の電気光学材料としてＰＬＺＴ（Ｐｂ(1-x)ＬａxＺｒyＴｉ(1-y)Ｏ3）を利用したしたた光スイッチとする。なお、このＰＬＺＴは、鉛（Ｐｂ）・ランタン（Ｌａ）・ジルコン（Ｚｒ）・チタン（Ｔｉ）を含む酸化セラミックスでそれぞれの元素記号の頭文字からＰＬＺＴと呼ばれている電気光学材料である。このＰＬＺＴであれば、ＬＮなどと異なり屈折率変化が３００ｐｍ／Ｖ以上と十分に大きい。屈折率変化が大きく取れることにより、それに対応した透過率のピーク移動量λMも大きくなる。また、この材料は有機材料ではなく無機系の材料であることから、光の照射に対する熱的変動が小さく安定性が高い。無機材料において、ＰＬＺＴ以上に屈折率変化が大きくとれ、安定している材料はない。
【００６７】
光スイッチ１０における入射光の波長を赤、緑、青とする。光スイッチ１０は欠陥層１４の厚さ、および誘電体多層膜１２の厚さを設計することで、青、緑、赤のそれぞれの波長に対応することができる。
【００６８】
つぎに、上記光スイッチの具体的な構成、製造方法、動作などについて説明する。
【００６９】
[構成]
図１、図２に実施の形態にかかる光スイッチ１０の全体構成を示す。下方に固体レーザーによる連続光（ＣＷ光）が入射しており、この光スイッチ１０よって変調された光が出射光として上方に出る。入射角は３８°とした。変調は電圧による行われ、その透明電極１３が左右に出されている。電気信号が透明電極１３に入ることによって、光スイッチ１０が電気信号を光信号へ変換する。光スイッチ１０は基板１１に欠陥層１４を含む誘電体多層膜１２および透明電極１３によって構成されている。
【００７０】
光スイッチ１０の拡大図を図２に示す。石英の基板１１上に誘電体多層膜１２として、ＳｉＯ2、Ｔｉ０2とを交互に積層した。入射波長λipは６３３ｎｍとして、ＳｉＯ2、Ｔｉ０2と膜厚は入射波長を屈折率で除算した波数λnのちょうどλn/４とした。誘電体多層膜１２は、ＳｉＯ2、Ｔｉ０2を６層とした。この層数をコントロールすることで、透過スペクトルの半値幅を制御することが可能である。より狭い半値幅にしたいときには、よりペア数を増やすことで可能である。欠陥層１４には外場によって屈折率の変わるものであればよく、液晶や熱光学材料などが考えられるが、今回は反応速度の面から電気光学材料を利用した。電気光学材料はＬＮ（ニオブ酸リチウム）やＰＬＺＴなどが一般的に知られている。また、光に反応するものであればコバルト酸化物などのフォトリフラクティブ材料なども利用することができる。
【００７１】
本発明では欠陥層１４にＰＬＺＴを利用し、膜厚は光路長が入射波長の１／４の偶数倍２Ｎになるようにする。これにより、入射光の波長λipと透過率スペクトルのピーク位置とが一致することになる。
【００７２】
整数Ｎは１６４程度として、膜厚は１０ｕｍ程度とした。ＰＬＺＴはその２次電気光学係数を９Ｅ−１６[ｍ2Ｖ-2]とし、２０Ｖの電圧を印加することで、その屈折率変化Ｒ３は約０．００７程度となる。この屈折率変化で、入射角が３８°であれば、透過率のピーク位置の移動量λｍは約０．５ｎｍである。これは図７に示すグラフにから読み取れる数値とほぼ同等であり、その他の条件は先に示したものとした。欠陥層１４の両端には電極として透明電極１３を利用した。透明電極１３はＩＴＯ(Ｉｎｄｉｕｍ  Ｔｉｎ  Ｏｘｉｄｅ：インジウムスズ酸化物)として、その膜厚はλ／２とした。
【００７３】
[作製方法]
ＰＬＺＴはその組成を９／３５／６５として、直径４インチ、厚さ５００ｎｍとして燒結で作製される。このＰＬＺＴ基板の両面に光学研磨を施す。この上にＩＴＯ(Ｉｎｄｉｕｍ  Ｔｉｎ  Ｏｘｉｄｅ：インジウムスズ酸化物)をスパッタリングによって成膜し、フォトリソグラフィーとドライエッチングによってパターニングする。つぎに誘電体多層膜１２を蒸着する。誘電体多層膜１２はそれぞれ膜厚をモニターしながら成膜する。成膜する順番は石英の基板１１のつぎにＴｉ０2を成膜する。つぎにＳｉＯ2、そのつぎにＴｉ０2の順である。今回はＴｉ０2／ＳｉＯ2のペアを６層積層した。この状態でＰＬＺＴ基板を屈折率がほぼ石英と同等のＵＶ（紫外線）硬化樹脂によって、石英の基板１１に接着する。このとき誘電体多層膜１２を成膜した側と石英の基板１１とを接着する。
【００７４】
つぎに誘電体多層膜１２がない側のＰＬＺＴを研磨する。研磨は膜厚を測定しながら行ない、ＰＬＺＴがほぼ１０ｕｍになった状態で終了する。このとき、この研磨面もできるだけ平滑になるようにする。つぎに、この研磨した面にＩＴＯ(Ｉｎｄｉｕｍ  Ｔｉｎ  Ｏｘｉｄｅ：インジウムスズ酸化物)の成膜およびパターニングを行う。つぎに誘電体多層膜１２を蒸着する。誘電体多層膜１２をパターニングし、ＰＬＺＴの両面に構成されているＩＴＯに電極を着ける。これを配線し電気信号を入れる。入射光を入射角が適当な角度になるように微調整する。
【００７５】
[動作]
ＳｉＯ2／Ｔｉ０2の６層、ＰＬＺＴのキャビティー、入射角３８°のＰ波に対して、透過スペクトルはほぼ一意に決まる。透過スペクトルは一般的なエタロン構造と同様に有る周期をもった振動したスペクトル形状となる（図５参照）。周期は約８ｎｍとなり、入射光波長６３ｎｍ近辺にピーク位置がきた。電圧を印加していな状態での、透過率は約９４％程度となった。このデバイスに印加電圧を２０Ｖとして、周波数は１００ＫＨｚ程度とした。この信号を受けて、透過スペクトルが約０．５ｎｍ程度低波長側に移動する。０．５ｎｍ移動することで、透過率は約１３％となる。この透過率変化は出射光の強度変化となり、消光比ｋにして約０．１３となった。
【００７６】
つぎに、プロジェクターの構成および動作について説明する。
【００７７】
（１）スイッチ部の構成および動作
[構成]
このプロジェクターに用いる光スイッチ１０の構成は前述の図１に示すとおりである。すなわち、下方に固体レーザーによる連続光（ＣＷ光）が入射しており、この光スイッチ１０よって変調された光が出射光として上方に出射される。入射角は３８°とした。変調は電圧による行われ、その透明電極１３が左右に出されている。電気信号が透明電極１３に入ることによって、光スイッチ１０が電気信号を光信号への変換する。光スイッチ１０は基板１１に欠陥層１４を含む誘電体多層膜１２および透明電極１３によって構成されている。
【００７８】
光スイッチ１０の拡大図を図２に示す。石英の基板１１上に誘電体多層膜１２として、ＳｉＯ2とＴｉ０2とを交互に積層した。入射波長λipは６３３ｎｍとして、ＳｉＯ2とＴｉ０2の膜厚は入射波長を屈折率で除算した波数λnのちょうどλｎ/４とした。また、誘電体多層膜１２はＳｉＯ2とＴｉ０2を１２層とした。この層数を適宜コントロールすることで、透過スペクトルの半値幅を制御することが可能である。より狭い半値幅にしたいときには、よりペア数を増やすことで対応することが可能である。
【００７９】
今回は欠陥層１４にＰＬＺＴを利用し、膜厚は光路長が入射波長の１／４の偶数倍２Ｎになるようにする。これにより、入射光の波長λipと透過率スペクトルのピーク位置とが一致することになる。
【００８０】
整数Ｎは１０程度として、膜厚は６３３ｎｍ程度とした。ＰＬＺＴはその２次電気光学係数を９Ｅ−１６[ｍ2Ｖ-2]とし、１．５Ｖの電圧を印加することで、その屈折率変化Ｒ３は約０．０１程度となる。この屈折率変化で、入射角が３８°であれば、透過率のピーク位置の移動量λMは約０．５ｎｍとなる。これは図７に示すグラフから読み取れる数値とほぼ同等であり、その他の条件は先に示したものとした。欠陥層１４の両端には電極として透明電極１３を利用した。この例では、透明電極１３はＩＴＯ(Ｉｎｄｉｕｍ  Ｔｉｎ  Ｏｘｉｄｅ：インジウムスズ酸化物)として、その膜厚はλ／２とした。
【００８１】
[作製方法]
基板１１を石英として、その上に誘電体多層膜１２を蒸着する。誘電体多層膜１２はそれぞれ膜厚をモニターしながら成膜する。成膜する順番は石英の基板１１のつぎにＴｉ０2を成膜する。つぎにＳｉＯ2、そのつぎにＴｉ０2の順である。今回はＴｉ０2／ＳｉＯ2のペアを６層積層した。つぎに欠陥層１４を成膜する。欠陥層１４にはＰＬＺＴを利用した。ＰＬＺＴはゲル状の溶液をスピンコートし、その膜を燒結することで結晶化する。スピンコートで成膜した膜は膜厚が不均一であるため、研磨することで表面性を高める。研磨にはＣＭＰ（Ｃｈｅｍｉｃａｌ  ａｎｄ  Ｍｅｃｈａｎｉｃａｌ  Ｐｏｌｉｓｈｉｎｇ）を利用し、膜厚が６３３ｎｍになるまで研磨する。膜厚はレーザー顕微鏡でモニターしながら行う。つぎに透明電極１４をＩＴＯ(Ｉｎｄｉｕｍ  Ｔｉｎ  Ｏｘｉｄｅ：インジウムスズ酸化物)によって形成する。ＩＴＯはスパッタリングによって行ない、フォトリソグラフィによりパターニングする。入射光を入射角が適当な角度になるように微調整する。
【００８２】
[動作]
ＳｉＯ2／Ｔｉ０2の６層、ＰＬＺＴのキャビティー、入射角４０°のＰ波に対して、透過スペクトルはほぼ一意に決まる。透過スペクトルは一般的なエタロン構造と同様に有る周期をもった振動したスペクトル形状となる。入射光波長６３３ｎｍ近辺に透過光のスペクトルピーク位置がくる。電圧を印加していな状態での、透過率は約４０％程度となった。このデバイスに印加電圧を１．５Ｖとして、周波数は１００ＫＨｚ程度とした。この信号を受けて、透過スペクトルが約０．５ｎｍ程度低波長側に移動する。０．５ｎｍ移動することで、透過率は約４５％となる。この透過率変化は出射光の強度変化となり、消光比ｋにして約０．８８となることを確認することができた。
【００８３】
（２）プロジェクターの構成および動作
前述した構成および機能を有する光スイッチ１０を利用して、小型のプロジェクター１００を作製する。図８にプロジェクターの概要構成を示し、図９にプロジェクターのブロック図を示す。図示するように、この小型のプロジェクター１００は電池２０を有しており、無線ＬＡＮ（ローカルエリアネットワーク）との接続もインターフェイス１０５をその無線ＬＡＮの仕様で搭載することで可能である。そのため、完全なコードレスとなっている。電源が電池２０であるため、光の利用効率を最大限上げるように設計されており、光源にはランプ光ではなくレーザー光源（ＬＤ）１０２によるレーザー光を利用している。レーザー光は３色それぞれ、個別に作られており、赤外のレーザー光源１０２から、レーザー結晶の２倍波、３倍波を利用して、それぞれ、赤（Ｒ）、緑（Ｇ）、青（Ｂ）、の３原色を作り出している。３色のそれぞれのレーザー光はＣＷで発振しており、その光に光スイッチ１０によって信号を与える。信号は無線ＬＡＮなどから入手した情報であり、この信号をもとに画像処理機能を有している制御部１００１によって画像形成がなされる。光スイッチ１０はそれぞれの波長に合わせ作製されている。光スイッチ１０は前述したように構成された光スイッチ１０を用いる。その信号光を走査するスキャニングデバイス１０３を介し、光は面上に照射される。この光はレンズ１０６を介して焦点をスクリーン表示画面１１０に合わせられる。なお、符号１０４はこのプロジェクター１００を操作するためのスイッチなどの入力部や表示機能を有している。
【産業上の利用可能性】
【００８４】
以上のように、本発明にかかる光スイッチおよびプロジェクターは、プロジェクター、光プリンタ、光通信などの光をスイッチングする必要がある小型の装置に有用であり、特に、光のＯＮ／ＯＦＦを任意に制御可能な光スイッチおよびこれを用いた小型のプロジェクターなどに適している。
【図面の簡単な説明】
【００８５】
【図１】本発明の実施の形態にかかる光スイッチの概略構成を示す説明図である。
【図２】本発明の実施の形態にかかる光スイッチの構成を示す断面図である。
【図３】本発明の実施の形態にかかる光スイッチにおけるＰ波、Ｓ波の定義を示す説明図である。
【図４】本発明の実施の形態にかかる光スイッチにおける入射角を示す説明図である。
【図５】本発明の実施の形態にかかる光スイッチにおける透過スペクトルを示すグラフである。
【図６】本発明の実施の形態にかかる光スイッチにおける印加電圧と波長移動の関係を示すグラフである。
【図７】本発明の実施の形態にかかる光スイッチにおける波長移動と入射角の関係を示すグラフである。
【図８】本発明の実施の形態にかかるプロジェクターの構成を示す説明図である。
【図９】本発明の実施の形態にかかるプロジェクターの構成を示すブロック図である。
【符号の説明】
【００８６】
１０  光スイッチ
１１  基板
１２  誘電体多層膜
１３  透明電極
１４  欠陥層
２０  電池
１００  プロジェクター
１０１  制御部
１０２  レーザー光源
１０３  スキャンデバイス
１０４  操作部
１０５  インターフェイス
１０６  レンズ
１１０  スクリーン表示画面
【図１】
2006330274.tif 000008
【図２】
2006330274.tif 000009
【図３】
2006330274.tif 000010
【図４】
2006330274.tif 000011
【図５】
2006330274.tif 000012
【図６】
2006330274.tif 000013
【図７】
2006330274.tif 000014
【図８】
2006330274.tif 000015
【図９】
2006330274.tif 000016